(57)【要約】ガラス面を互いに封止することに適切なガラスフリットを開示し、前記ガラスフリットは、酸化鉛を含む。ガラスフリットは、マンガン酸塩（ＶＩＩ）、マンガン酸塩（ＶＩ）、及び鉄酸塩（ＶＩ）を含む、より高い原子価の酸化物の群より選択される酸化剤をさらに含む。また、少なくともガラスフリット及びビヒクルを含む、封止ガラスペーストを記載する。さらに、二つのガラス面を互いに封止するための方法を開示する。前記方法は、第一及び第二のガラス面を提供するステップ、ある量の上記封止ガラスペーストを前記面の少なくとも一つに塗布するステップ、ガラス面を互いに対して、間に挟まれる封止ガラスペーストと共に置くステップ、ガラス面及び封止ペーストの組み立て品を、両方のガラス面における封止ガラスペーストを溶融させるのに十分な温度にさらし、それによって二つの面を互いに封止するステップ、及び結果として生じる封止された組み立て品を冷却するステップを少なくとも含む。【特許請求の範囲】
【請求項１】
ガラス面を互いに封止することに適切なガラスフリットであって、
当該ガラスフリットは、酸化鉛を含み、
当該ガラスフリットは、マンガン酸塩（ＶＩＩ）、マンガン酸塩（ＶＩ）、及び鉄酸塩（ＶＩ）を含む、より高い原子価の酸化物の群より選択される酸化剤をさらに含むことを特徴とするガラスフリット。
【請求項２】
前記酸化剤は、Ｘ（ＭｎＯ４）として定義され、
Ｘは、Ｎａ、Ｋ、Ｃｓ、Ｂａ、Ｓｒ、Ｃａ、Ｍｇ、又はＺｎで構成される群より選択される元素であることを特徴とする請求項１に記載のガラスフリット。
【請求項３】
それは、ガラスフリットの粉末の合計量に基づいて、０．０２重量％から０．８重量％までの酸化剤を含むことを特徴とする請求項１又は２に記載のガラスフリット。
【請求項４】
それは、ガラスフリットの粉末の合計量に基づいて、０．０５重量％から０．５重量％までの酸化剤を含むことを特徴とする請求項３に記載のガラスフリット。
【請求項５】
それは、少なくとも７５重量％の量のＰｂＯを含むことを特徴とする請求項１に記載のガラスフリット。
【請求項６】
請求項１乃至５のいずれか一項に記載のガラスフリット及びビヒクルを少なくとも含む、封止ガラスペースト。
【請求項７】
前記ビヒクルは、セルロースエーテルの水溶液を含むことを特徴とする請求項６に記載の封止ガラスペースト。
【請求項８】
二つのガラス面を互いに封止する方法であって、
第一及び第二のガラス面を提供するステップ、
ある量の封止ガラスペーストを前記面の少なくとも一つに塗布するステップ、
前記ガラス面を互いに対して、間に挟まれる前記封止ガラスペーストと共に置くステップ、
前記ガラス面及び封止ペーストの組み立て品を、両方のガラス面における前記封止ガラスペーストを溶融させるのに十分な温度にさらし、それによって前記二つの面を互いに封止するステップ、並びに
前記結果として生じる封止された組み立て品を冷却するステップ
を少なくとも含み、
前記封止ガラスペーストは、請求項７又は８に記載の封止ガラスペーストを含むことを特徴とする方法。
【請求項９】
前記第一のガラス面は、前記第二のガラス面が、陰極線管のファンネルの部分を含む一方で、陰極線管の面板を含むことを特徴とする請求項８に記載の方法。
【発明の詳細な説明】
【技術分野】
【０００１】
本発明は、ガラス面を互いに封止することに適切なガラスフリットに関し、前記ガラスフリットは、酸化鉛を含む。さらに、本発明は、二つのガラス面を互いに封止するための方法のみならず、このようなガラスペーストを含む、封止ペーストに関する。
【背景技術】
【０００２】
ガラス面を互いに封止するためにガラスフリットを使用することができる。このために、封止ガラスペーストは、ガラスフリットの粉末を結合剤の溶液又はビヒクルと混合することによって、ガラスフリットで作り上げられる。ガラスフリットの粉末の使用の周知の例は、陰極線管の製造に見出され、ここで、ＣＲＴの面板及びファンネルは、ガラスフリットを使用して、互いに封止される。ＣＲＴの封止に必要な温度を低下させるために、好ましくは、高いＰｂＯ含有量を備えたガラスフリット組成物を使用する。しかしながら、高いＰｂＯ含有量は、ＰｂＯの還元及び金属の鉛の形成に向かう傾向に至る。金属の鉛の存在は、それが、ガラスフリットの付着及び封止の電気的性質に影響を及ぼすと、不都合である。
【０００３】
特許文献１は、上記問題を扱い、ＰｂＯの還元を予防するために、封止ガラスフリットにおける陽イオンの高級酸化物の粉末の混和を開示する。陽イオンの高級酸化物を、それを、還元する条件に露出させるとき、陽イオンの低級酸化物へ還元することができる。前記陽イオンの高級酸化物は、Ｐｂ３Ｏ４、Ｂａ２Ｏ、ＭｎＯ２、Ｍｎ２Ｏ３、Ｆｅ３Ｏ４、ＣｕＯ、Ｃｕ２Ｏ、Ｔｌ２Ｏ３、ＴｅＯ２、Ｔａ２Ｏ５、Ｎｂ２Ｏ５、Ｖ２Ｏ５、ＣｅＯ２、及びＢｉ２Ｏ３からなる群より選択される。
【０００４】
しかしながら、ＰｂＯの還元を予防するために添加される必要がある前記陽イオンの前記高級酸化物の量は、相対的に多い。さらに、高級の陽イオンの酸化物は、還元する条件において、対応する低級の陽イオンの酸化物へ還元するのみである。
【特許文献１】米国特許第３，９７３，９７５号明細書
【発明の開示】
【発明が解決しようとする課題】
【０００５】
本発明は、前記ガラスフリットに存在すると共に上記問題を克服する、ＰｂＯの還元を予防する、前提部に従うガラスフリットを提供することを目的とする。
【課題を解決するための手段】
【０００６】
このために、本発明は、ガラスフリットが、マンガン酸塩（ＶＩＩ）、マンガン酸塩（ＶＩ）、及び鉄酸塩（ＶＩ）を含む、より高い原子価の酸化物の群より選択される酸化剤をさらに含むことを特徴とする。
【０００７】
このような酸化剤は、封止ガラスペーストに存在する結合剤の燃焼温度で酸素を発生させ、それによって、金属の鉛へのＰｂＯの還元を予防する。還元する条件は、必ずしも酸素の発生のためにあるのではないことが強調される。本発明による酸化剤を伴ったガラスフリットのさらなる利点は、封止する端における有機汚染物を、酸化剤によって発生させた酸素の存在により、より有効に燃やし尽くすことである。
【０００８】
好ましくは、酸化剤は、Ｘ（ＭｎＯ４）として定義され、ここで、Ｘは、Ｎａ、Ｋ、Ｃｓ、Ｂａ、Ｓｒ、Ｃａ、Ｍｇ、又はＺｎで構成される群より選択される元素である。
【０００９】
特に好適な化合物は、ＢａＭｎＯ４である。
【００１０】
前記化合物が、酸化剤として特に有用であることを証明してある。上記材料の特別な利点は、新しい材料をガラスフリットに導入しないことである。
【００１１】
都合よくは、ガラスフリットは、ガラスフリットの粉末の合計量に基づいて、たった０．０２重量％から０．８重量％までの酸化剤を含有する。好ましくは、ガラスフリットは、たった０．０５重量％から０．５重量％までの酸化剤を含有する。
【００１２】
上記酸化剤が、相対的に多い量の酸素を提供すると、０．０５重量％から０．５重量％までと同じくらい少ない量は、典型的な処理の条件下で、金属の鉛へのＰｂＯの還元を予防するのに十分である。さらに、発生させた酸素の、封止する端に存在する有機汚染物を燃やし尽くすために残されたなお十分なものがある。特に、本発明によるガラスフリットは、少なくとも７５重量％の量のＰｂＯを含む。
【００１３】
特に、７５重量％よりも多いＰｂＯの量で、ＰｂＯの還元の問題が起こる。本発明による酸化剤の添加によって、その問題は、回避される。
【００１４】
さらに、本発明は、本発明によるガラスフリット及びビヒクルを少なくとも含む、封止ガラスペーストに関する。
【００１５】
ガラス面を互いに封止するためのガラスフリットを使用するために、第一に、封止ガラスペーストは、前記ガラスフリットを適切なビヒクルと混合することによって、ガラスフリットで作られる必要がある。
【００１６】
前記ビヒクルは、低い温度で燃え尽きるニトロセルロース／アミル又はブチル＝アセタートを主材料とした有機結合剤であり得る。このような結合剤の不都合は、それが、環境問題を引き起こすと共に、ＮＯｘが最終生成物として存在することである。
【００１７】
前記問題を克服するために、ビヒクルは、都合よくは、セルロースエーテルの水溶液を含む。
【００１８】
このような水性のビヒクルが使用されるとき、ガラスフリットにおける酸化剤によって発生させる酸素を、ビヒクルの十分な燃焼を援助するために、使用することができる。
【００１９】
最後に、本発明は、
第一及び第二のガラス面を提供するステップ、
ある量の封止ガラスペーストを前記面の少なくとも一つに塗布するステップ、
ガラス面を互いに対して、間に挟まれる封止ガラスペーストと共に置くステップ、
ガラス面及び封止ペーストの組み立て品を、両方のガラス面における封止ガラスペーストを溶融させるのに十分な温度にさらし、それによって二つの面を互いに封止するステップ、並びに
結果として生じる封止された組み立て品を冷却するステップ
を少なくとも含む、二つのガラス面を互いに封止するための方法に関する。
【００２０】
前記方法は、封止ガラスペーストが、本発明による封止ガラスペーストを含むことを特徴とする。
【００２１】
特に、第一のガラス面は、第二のガラス面が、陰極線管のファンネルの部分を含む一方で、陰極線管の面板を含む。
【国際調査報告】
2005529836.tif 000002
2005529836.tif 000003